(57)【特許請求の範囲】
【請求項１】
少なくとも表層及び裏層の２層の紙層を有して成る未晒ライナーにおいて、
前記表層の原料パルプのカッパー価が３５〜４５となるように古紙パルプが前記表層の原料パルプに高率配合されており、
また、少なくとも前記表層の原料パルプ中にアゾ系の直接染料を添加し、抄紙され、Ｊ−ＴＡＰＰＩ  Ｎｏ．２１に基づく５時間後の色差ΔＥ値が３．０以下であることを特徴とする未晒ライナーの製造方法。
【発明の詳細な説明】
【技術分野】
【０００１】
本発明は、退色や黄変化が少ない、すなわち優れた耐候性を有する未晒ライナーの製造方法及びその製造方法により得られる未晒ライナーに関する。
【背景技術】
【０００２】
段ボールは、コルゲート処理が施された中芯と、中芯を挟持する２枚のライナー（外装用ライナー及び内装用ライナー）とで構成されている。またライナーは、未晒パルプ（未晒パルプの色調は茶系色）を主原料とする原料パルプが表層に使用されている未晒ライナーと、晒パルプ（晒パルプの色調は白色系）を主原料とする原料パルプが表層に使用されている白ライナーとに大別される。
【０００３】
通常、このようなライナー、特に外装用ライナーは段ボール箱等の外側に使用され、蛍光灯や太陽光に長時間、直接曝されることが多い。ところが、未晒パルプはリグニンを多く含むため、未晒パルプが多く使用されている未晒ライナーは、光によってリグニンが酸化して、未晒ライナーに退色や黄変化を発生させる、すなわち未晒ライナーの耐候性が悪いという問題があった。なお、白ライナーは、未晒ライナーに比べリグニンの含有量が少ない晒パルプを多く含むため、原料パルプに直接染料を添加して、ライナーの耐候性の悪化を防止する種々の方法が提案されている。
【０００４】
近年、ライナーは収納物等の保護だけでなく、収納物等が消費者の注意力を強くひきつけ、良好な印象を与えることができるように、白色系段ボール箱だけでなく、茶色系段ボール箱にも美麗な外観を有することが求められているが、このように未晒ライナーの耐候性が悪いと、最初は未晒ライナーの外観が美麗であっても、光に曝される時間が長くなるにつれ未晒ライナーの黄変化が進み外観が悪化するという問題があった。
【０００５】
そこで、耐候性を悪化させる原因となっていたリグニンの量を減らすため、例えば特許文献１に示されるように、古紙パルプの配合量を増加させた原料パルプを使用した未晒ライナーが提案されている。
【０００６】
しかし、古紙パルプの配合量を増加させた場合、従前の未晒パルプを主原料とする場合と同様の色調を出そうとすると、染料の添加量を増加させる必要があり、この染料として、塩基性染料が短時間でパルプに定着するため使用される場合が多かった。塩基性染料の添加量が多い未晒ライナーが蛍光灯や太陽光に長時間、直接曝されると、光により塩基性染料の分解が起こり、未晒ライナーの保管時や段ボール製函後の保管時等に未晒ライナーに退色や黄変化を発生させる、すなわち未晒ライナーの耐候性を悪化させていた。また、塩基性染料の添加量が増加することで未晒ライナーの色調ムラが発生し、未晒ライナーの外観がさらに悪化するという問題もあった。
【特許文献１】特開２０００−３３６５９０号公報
【発明の開示】
【発明が解決しようとする課題】
【０００７】
本発明は、上述したような実情に鑑みてなされたもので、その目的とするところは、退色や黄変化が少ない、すなわち優れた耐候性を有する未晒ライナーの製造方法及びその製造方法により得られる未晒ライナーを提供することである。
【課題を解決するための手段】
【０００８】
本発明の上記目的は、少なくとも表層及び裏層の２層の紙層を有して成る未晒ライナーにおいて、前記表層の原料パルプのカッパー価が３５〜４５となるように古紙パルプが前記表層の原料パルプに高率配合されており、また、少なくとも前記表層の原料パルプ中にアゾ系の直接染料を添加し、抄紙され、Ｊ−ＴＡＰＰＩ  Ｎｏ．２１に基づく５時間後の色差ΔＥ値が３．０以下であることを特徴とする未晒ライナーの製造方法を提供することによって、達成される。
【発明の効果】
【００１２】
本発明に係る未晒ライナーの製造方法及びその製造方法により得られる未晒ライナーによれば、少なくとも表層に使用させる原料パルプ中に直接染料を添加し、抄紙して未晒ライナーを得るので、得られた未晒ライナーの退色や黄変化の発生を少なくすることができる、すなわち未晒ライナーの耐候性を向上させることができ、未晒ライナーの美麗な外観を保つことができる。
【発明を実施するための最良の形態】
【００１３】
以下、本発明に係る未晒ライナーの製造方法（以下、「本製造方法」と言う。）及びその製造方法により製造される未晒ライナー（以下、「本未晒ライナー」と言う。）について、未晒ライナーが表層及び裏層の２層の紙層を有する場合を例に詳細に説明する。
【００１４】
本製造方法は、表層の原料パルプ中に直接染料を添加し、抄紙する方法である。
【００１５】
表層の原料パルプ中に直接染料を添加することによって、本未晒ライナーの耐候性を向上させることができる。すなわち、本未晒ライナーは蛍光灯や太陽光に長時間、直接曝されても、退色や黄変化の発生が少ないので未晒ライナーの美麗な外観を保つことができる。
【００１６】
直接染料としては、アゾ系染料、ジアリル尿素誘導体、塩化シアヌル誘導体、スチルベン誘導体、チアゾール誘導体および金属錯塩型等の公知の種々の直接染料を添加することができる。これらの中でも特にアゾ系染料が添加されると、本未晒ライナーの耐候性を最も向上させることができるので好ましい。なお、これらの直接染料は１種のみを添加しても良いが、２種以上を添加しても良い。
【００１７】
アゾ系染料としては、例えばスチルベンゾアゾ系、尿素結合を有するジアゾ系、又はカップリング成分を用いたアゾ系、ジアミンジフェニルアミンアゾ系、連続アゾ型ポリアゾ系、ポリアゾ系、チアゾールアゾ系等の公知の種々のアゾ系染料を使用することができる。なお、これらのアゾ系染料は単独で使用しても良いが、２種以上を混合して使用しても良い。
【００１８】
本製造方法において、表層に使用される原料パルプはＪＩＳ−Ｐ８２１１に基づくカッパー価が５０以下、好ましくは３５〜４５となるように調整されている。なお、原料パルプのカッパー価が５０を超えるとパルプ中に含まれるリグニンの量が多くなるため、後述する実施例で示すように、未晒ライナーの耐候性が悪化する。
【００１９】
表層に使用される原料パルプとしては、古紙パルプ、未晒機械パルプ、化学木材パルプ、化学非木材パルプ等の公知の種々のパルプを使用することができる。なお、これらの原料パルプは単独で使用しても良いが、２種以上を混合して使用しても良い。
【００２０】
なお、上述した原料パルプの中でも、古紙パルプが表層の原料パルプに高率配合されていると、原料パルプのカッパー価が５０以下となるように容易に調整することができ、本未晒ライナーの耐候性をより向上させることができる。古紙パルプの原料は特に限定されるものではないので、例えば上白、カード、特白、中白、模造、白マニラ、茶模造、色上、段ボール、新聞、雑誌、切符、中質反古、台紙、地券等の公知の種々のものを使用することができる。なお、これらの古紙パルプの原料は単独で使用しても良いが、２種以上を混合して使用しても良い。
【００２１】
本製造方法及び本未晒ライナーは少なくとも表層に使用される原料パルプに直接染料が添加され、原料パルプのカッパー価が５０以下となるように調整されていれば本発明の所望とする効果を得ることができる。従って、裏層に使用される原料パルプには、染料を添加しても良いが、添加しなくても良い。なお、染料を添加する場合、染料の種類は特に限定されるものではないので塩基性染料、直接染料等公知の種々の染料を添加することができる。
【００２２】
なお、裏層に使用される原料パルプは特に限定されるものではないので、例えば針葉樹クラフトパルプ（ＮＫＰ）、広葉樹クラフトパルプ（ＬＫＰ）等の化学パルプ、グランドパルプ（ＧＰ）や、サーモメカニカルパルプ（ＴＭＰ）等の機械パルプ、脱墨パルプ、古紙パルプ、あるいはケナフ、竹、麻、藁、バガス等の非木材パルプ、合成パルプ等の公知の種々の原料パルプを使用することができるが、特に、森林資源保護のため、また近年社会問題化している古紙過剰問題を解消するために古紙パルプを高率配合することが好ましい。なお、これらの原料パルプは単独で使用しても良いが、２種以上を混合して使用しても良い。
【００２３】
また、表層及び裏層の原料パルプ中には、必要に応じて内添薬品を添加しても良い。内添薬品としては、例えば硫酸バンド、ｐＨ調整剤、紙力増強剤、サイズ剤、耐水化剤、濾水歩留り向上剤、消泡剤等の公知の種々のものが挙げられる。なお、これらの内添薬品は１種のみを添加しても良いが、２種以上を混合して添加しても良い。
【００２４】
なお、上述した原料パルプが使用されていれば、本製造方法における抄造の抄紙方法については特に限定されるものではないので酸性抄紙法、中性抄紙法、アルカリ性抄紙法等のいずれであっても良い。また、抄紙機についても特に限定されるものではないので長網抄紙機、ツインワイヤー抄紙機、円網抄紙機、ヤンキー抄紙機等の公知の種々の抄紙機を適宜使用することができる。
【００２５】
また、抄紙工程において本未晒ライナーの表面に平滑化処理が施されると、より美麗な外観を有する未晒ライナーを得ることができる。このような平滑化処理は要求される品質に応じ、オンマシンあるいはオフマシンのスーパーカレンダー、グロスカレンダー、ソフトカレンダー、粗面化カレンダー等の公知の種々の平滑化処理装置で平滑化処理が施され、加圧装置の形態、加圧ニップの数、加温等も通常の平滑化処理装置に準じて適宜調節される。
【００２６】
上述したような本製造方法により製造された本未晒ライナーは、Ｊ−ＴＡＰＰＩ  Ｎｏ．２１に基づく５時間後の色差ΔＥ値が３．０以下である。従って、本未晒ライナーは退色や黄変化が少ない、すなわち優れた耐候性を有する。
【００２７】
以上、本発明に係る未晒ライナーの製造方法及びその製造方法により得られる未晒ライナーについて、未晒ライナーが表層及び裏層の２層の紙層を有する場合について詳細に説明したが、本発明は２層の紙層を有する未晒ライナーに限らず、例えば表層、表下層及び裏層の３層、あるいは４層以上の紙層を有する未晒ライナーについても適用でき、この場合においても、少なくとも表層の原料パルプに直接染料が添加され、また表層の原料パルプのカッパー価が５０以下に調整されていれば、本発明の所望とする効果を得ることができる。
【００２８】
また、未晒ライナーが２層以上の複数層から成る場合のみならず、単層から成る場合であっても、直接染料が添加され、またカッパー価が５０以下となるように調整された原料パルプを用いて抄造することにより、本発明の所望とする効果を得ることができる。
【実施例】
【００２９】
以下、本発明に係る未晒ライナーの効果を確認するために、以下のような試料を作製し、耐候性を評価する試験を行った。なお、本発明はこの実施例に限定されるものではない。
【００３０】
本発明に係る未晒ライナー（これを「試料」とする。）と、この試料と比較検討するための２種類の未晒ライナー（これを「比較試料１」及び「比較試料２」とする。）とを作製した。
【００３１】
［試料］表層用パルプとして、ＮＣＣ（洋段）６０％と、ＮＵＫＰ（針葉樹未晒クラフトパルプ）４０％とを配合して、ＪＩＳ−Ｐ８２１１に基づくカッパー価が４５となるようにパルプスラリーを調整した。このパルプスラリーに直接染料を添加して未晒ライナーを抄造し、試料を得た。
【００３２】
［比較試料１］表層用パルプとして、ＮＣＣ４０％と、ＮＵＫＰ６０％とを配合して、ＪＩＳ−Ｐ８２１１に基づくカッパー価が５４となるようにパルプスラリーを調整した。このパルプスラリーに、試料と同様に、直接染料を添加して抄造して得た未晒ライナーである。
【００３３】
［比較試料２］表層用パルプとして、ＮＣＣ３５％と、ＮＵＫＰ６５％とを配合して、ＪＩＳ−Ｐ８２１１に基づくカッパー価が５６となるようにパルプスラリーを調整した。このパルプスラリーに塩基性染料を添加して、試料と同様に、抄造して得た未晒ライナーである。
【００３４】
なお、これらの各試料及び比較試料は、その表面の色調がほぼ同一となるように、元の表層に使用される原料パルプの色調に関係なく、染料によって調整している。
【００３５】
これらの全試料及び比較試料について、耐候性を評価した結果は表１に示すとおりであった。
【００３６】
なお、耐候性は次の方法で評価した。まず各試料及び比較試料の未晒ライナーの表面のＬ値、ａ値、ｂ値を色差計ＳＣ−１０ＷＮ（スガ試験機製）を用いて測定した。
【００３７】
各試料及び比較試料の未晒ライナーの表面をキセノンフェードメーターを用い照射温度６３℃で、５時間照射した。０．５時間、３時間、５時間照射後のそれぞれのＬ値、ａ値、ｂ値を測定する。その測定値と先に測定した照射前のＬ値、ａ値、ｂ値を下式に当てはめ、ΔＥ値を算出した。このΔＥ値を耐候性の指標とし、このΔＥ値の値が小さくなるほど耐候性に優れていることを示す。
（式）ΔＥ＝（ΔＬ２＋Δａ２＋Δｂ２）１／２
ここで、ΔＬ、Δａ、Δｂとはキセノンフェードメーター照射前後のＬ値、ａ値、ｂ値の差である。
【００３８】
【表１】
0004803783.tif 000002
【００３９】
表１から、表層の原料パルプとして、カッパー価が５０以下となるように調整したパルプスラリーを用い、このパルプスラリーに直接染料を添加して抄造した未晒ライナーであると、キセノンフェードメーターで５時間照射してもΔＥ値を３．０以下とすることができ、未晒ライナーの退色や黄変化を少なくすることができる、すなわち耐候性が向上することが分かる。